(57)【要約】  薬剤溶出性で磁気共鳴画像（「ＭＲＩ」）法で検出可能な血管閉塞用インプラントとしての使用に適した生体材料、及びそのような生体材料の製造方法が提供される。更に、固形腫瘍に罹患した対象者の治療方法が提供される。
2015517390.tif 000002
【特許請求の範囲】
【請求項１】
薬剤溶出性で磁気共鳴画像（「ＭＲＩ」）法で検出可能な血管閉塞用インプラントとしての使用に適した生体材料であって、アクリル酸ナトリウム、ビニルスルホネート、２−アクリルアミド−２−メチルプロパンスルホン酸（ＡＭＰＳ）、及びアクリル酸２−カルボキシエチル（ＣＥＡ）のうち少なくとも１つと、酸化鉄粒子と、薬剤とを含むポリマーを含む、生体材料。
【請求項２】
前記生体材料が、マイクロスフェアの形態である、請求項１に記載の生体材料。
【請求項３】
前記マイクロスフェアが、実質的に球形である、請求項２に記載の生体材料。
【請求項４】
前記マイクロスフェアが、約１５μｍ〜約１０００μｍの平均長軸を有する、請求項２に記載の生体材料。
【請求項５】
前記マイクロスフェアが、約１００μｍ〜約３００μｍの平均長軸を有する、請求項２に記載の生体材料。
【請求項６】
前記ポリマーが、アクリル酸ナトリウムを含む、請求項１〜５のいずれか一項に記載の生体材料。
【請求項７】
前記ポリマーが、ビニルスルホネートを含む、請求項１〜５のいずれか一項に記載の生体材料。
【請求項８】
前記ポリマーが、ＡＭＰＳを含む、請求項１〜５のいずれか一項に記載の生体材料。
【請求項９】
前記ポリマーが、ＣＥＡを含む、請求項１〜５のいずれか一項に記載の生体材料。
【請求項１０】
前記ポリマーが、コポリマーである、請求項１〜９のいずれか一項に記載の生体材料。
【請求項１１】
前記コポリマーが、アクリルアミドを含む、請求項１０に記載の生体材料。
【請求項１２】
前記コポリマーが、
Ｎ−［トリス−（ヒドロキシメチル）メチル］アクリルアミドを含む、請求項１１に記載の生体材料。
【請求項１３】
前記ポリマーが、架橋剤を含む、請求項１〜１２のいずれか一項に記載の生体材料。
【請求項１４】
前記架橋剤が、Ｎ，Ｎ−メチレン−ビス−アクリルアミドである、請求項１３に記載の生体材料。
【請求項１５】
前記薬剤が、化学療法薬である、請求項１〜１４のいずれか一項に記載の生体材料。
【請求項１６】
前記化学療法薬が、ドキソルビシンである、請求項１５に記載の生体材料。
【請求項１７】
前記化学療法薬が、イリノテカンである、請求項１５に記載の生体材料。
【請求項１８】
前記薬剤が、マイクロスフェアと放出可能に会合している、請求項１〜１７のいずれか一項に記載の生体材料。
【請求項１９】
前記マイクロスフェアが、液体に懸濁され、薬剤がマイクロスフェアの懸濁液に、前記懸濁液１ｍＬ当たり約０．５ｍｇ〜約５０ｍｇの量で添加されている、請求項１〜１８のいずれか一項に記載の生体材料。
【請求項２０】
前記酸化鉄粒子が、Ｆｅ3Ｏ4を含む、請求項１〜１９のいずれか一項に記載の生体材料。
【請求項２１】
前記酸化鉄粒子が、コロイド鉄を含む、請求項１〜２０のいずれか一項に記載の生体材料。
【請求項２２】
前記酸化鉄粒子が、ナノ粒子である、請求項１〜２１のいずれか一項に記載の生体材料。
【請求項２３】
薬剤溶出性でＭＲＩ法で検出可能な血管閉塞用インプラントとしての使用に適した生体材料の製造方法であって、アクリル酸ナトリウム、ビニルスルホネート、２−アクリルアミド−２−メチルプロパンスルホン酸（ＡＭＰＳ）、及びアクリル酸２−カルボキシエチル（ＣＥＡ）のうち少なくとも１つを含むポリマーを提供する工程であって、前記ポリマーを酸化鉄粒子と会合させる工程と、前記ポリマーを薬剤と会合させる工程とを含む、方法。
【請求項２４】
前記ポリマーを提供する工程が、酸化鉄粒子の存在下でモノマー組成物を重合させる工程を含み、前記モノマー組成物が、アクリル酸ナトリウムを含む、請求項２３に記載の方法。
【請求項２５】
前記ポリマーを提供する工程が、酸化鉄粒子の存在下でモノマー組成物を重合させる工程を含み、前記モノマー組成物が、ビニルスルホネートを含む、請求項２３に記載の方法。
【請求項２６】
前記ポリマーを提供する工程が、酸化鉄粒子の存在下でモノマー組成物を重合させる工程を含み、前記モノマー組成物が、ＡＭＰＳを含む、請求項２３に記載の方法。
【請求項２７】
前記ポリマーを提供する工程が、酸化鉄粒子の存在下でモノマー組成物を重合させる工程を含み、前記モノマー組成物がＣＥＡを含む、請求項２３に記載の方法。
【請求項２８】
前記ポリマーを提供する工程が、酸化鉄粒子の存在下でモノマー組成物を重合させる工程を含み、前記モノマー組成物が、１つの他のモノマーを更に含む、請求項２３〜２７のいずれか一項に記載の方法。
【請求項２９】
前記ポリマーを提供する工程が、酸化鉄粒子の存在下でモノマー組成物を重合させる工程を含み、前記モノマー組成物が、Ｎ−［トリス−（ヒドロキシメチル）メチル］アクリルアミドを更に含む、請求項２８に記載の方法。
【請求項３０】
前記ポリマーを提供する工程が、酸化鉄粒子の存在下でモノマー組成物を重合させる工程を含み、前記モノマー組成物が、架橋剤を更に含む、請求項２３〜２９のいずれか一項に記載の方法。
【請求項３１】
前記架橋剤が、Ｎ，Ｎ−メチレン−ビス−アクリルアミドを含む、請求項３０に記載の方法。
【請求項３２】
前記酸化鉄粒子が、コロイド鉄を含む、請求項２３〜３１のいずれか一項に記載の方法。
【請求項３３】
酸化鉄粒子の存在下でモノマー組成物を重合させる前に、前記モノマー組成物と前記酸化鉄粒子とを混合して混合物を生成する、請求項２３〜３２のいずれか一項に記載の方法。
【請求項３４】
前記酸化鉄粒子の存在下で前記モノマー組成物を重合させる前に、前記混合物を加熱する工程を更に含む、請求項３３に記載の方法。
【請求項３５】
前記混合物の加熱する工程が、前記混合物を約２０℃〜約１００℃の温度に加熱する工程を含む、請求項３４に記載の方法。
【請求項３６】
前記酸化鉄粒子の存在下で前記モノマー組成物を重合させる工程が、前記酸化鉄粒子と会合した重合マイクロスフェアを形成する工程を更に含む、請求項２３〜３５のいずれか一項に記載の方法。
【請求項３７】
前記酸化鉄粒子の存在下で前記モノマー組成物を重合させる工程が、前記酸化鉄粒子と会合した重合マイクロスフェアが形成されるように、油中で行われる、請求項２３〜３６のいずれか一項に記載の方法。
【請求項３８】
前記油が、約４０℃〜約１００℃の温度である、請求項３７に記載の方法。
【請求項３９】
重合マイクロスフェアを篩掛けして、平均長軸が約１５μｍ〜約１０００μｍの重合マイクロスフェアを得る工程を更に含む、請求項３７に記載の方法。
【請求項４０】
前記重合マイクロスフェアを篩掛けして、平均長軸が約１００μｍ〜約３００μｍの重合マイクロスフェアを得る工程を更に含む、請求項３７に記載の方法。
【請求項４１】
前記ポリマーが、マイクロスフェアの形態であって、該ポリマーを前記薬剤と会合させる工程が、前記マイクロスフェアを液体に懸濁する工程と、ドキソルビシン又はイリノテカンから選択される薬剤を、前記マイクロスフェアの懸濁液に、前記懸濁液１ｍＬ当たり約０．５ｍｇ〜約５０ｍｇの量で添加する工程とを含む、請求項２３〜４０のいずれか一項に記載の方法。
【請求項４２】
固形腫瘍に罹患した対象者を治療する方法であって、アクリル酸ナトリウム、ビニルスルホネート、２−アクリルアミド−２−メチルプロパンスルホン酸（ＡＭＰＳ）、及びアクリル酸２−カルボキシエチル（ＣＥＡ）のうち少なくとも１つと、酸化鉄粒子と、薬剤とを含むポリマーを含む、薬剤溶出性でＭＲＩ法で検出可能な血管閉塞用インプラントを対象者に投与する工程を含み、前記薬剤溶出性でＭＲＩ法で検出可能な血管閉塞用インプラントの前記対象者への投与する工程が、前記固形腫瘍に関連する血管の閉塞及び前記固形腫瘍への前記薬剤の送達をもたらす、方法。
【請求項４３】
前記薬剤溶出性でＭＲＩ法で検出可能な血管閉塞用インプラントを前記対象者に投与した後に、前記薬剤溶出性でＭＲＩ法で検出可能な血管閉塞用インプラントの位置をＭＲＩによって特定する工程を更に含む、請求項４２に記載の方法。
【請求項４４】
前記薬剤溶出性でＭＲＩ法で検出可能な血管閉塞用インプラントが、１つ以上のマイクロスフェアの形態である、請求項４２又は４３に記載の方法。
【請求項４５】
前記薬剤溶出性でＭＲＩ法で検出可能な血管閉塞用インプラントを前記対象者に投与する工程が、前記固形腫瘍に関連する血管の内腔に１つ以上のマイクロスフェアをカテーテルを通じて導入する工程を含む、請求項４４に記載の方法。
【請求項４６】
前記ポリマーが、コポリマーを含む、請求項４２〜４５のいずれか一項に記載の方法。
【請求項４７】
前記コポリマーが、アクリル酸ナトリウムとＮ−［トリス−（ヒドロキシメチル）メチル］アクリルアミドとを含む、請求項４６に記載の方法。
【請求項４８】
前記コポリマーが、ビニルスルホネートとＮ−［トリス−（ヒドロキシメチル）メチル］アクリルアミドとを含む、請求項４６に記載の方法。
【請求項４９】
前記コポリマーが、ＡＭＰＳとＮ−［トリス−（ヒドロキシメチル）メチル］アクリルアミドとを含む、請求項４６に記載の方法。
【請求項５０】
前記コポリマーが、ＣＥＡとＮ−［トリス−（ヒドロキシメチル）メチル］アクリルアミドとを含む。請求項４６に記載の方法。
【発明の詳細な説明】
【技術分野】
【０００１】
（関連出願の相互参照）
本出願は、２０１２年５月２４日に出願された「薬剤溶出性で磁気共鳴画像法で検出可能な血管閉塞用インプラントとしての使用に適した生体材料」と題された米国仮特許出願第６１／６５１，３８９号に対する優先権を主張し、この出願の全体を参照により本願に援用する。
【０００２】
（発明の分野）
本開示は、薬剤溶出性で磁気共鳴画像（「ＭＲＩ」）法で検出可能な血管閉塞用インプラントとしての使用に適した生体材料、並びにそのような生体材料の製造方法に関する。更に、本開示は、固形腫瘍に罹患した対象者の治療方法に関する。
【図面の簡単な説明】
【０００３】
【図１】実施例１で得られたマイクロスフェアの粒径分布を示すヒストグラムである。
【図２Ａ】実施例１に係るマイクロスフェアの顕微鏡画像である。
【図２Ｂ】実施例１に係るマイクロスフェアの顕微鏡画像である。
【図３】実施例３で収集した薬剤負荷挙動データを示すグラフである。
【図４】実施例３で収集した薬剤放出挙動データを示すグラフである。
【図５】生体材料からの薬剤放出を試験するための一般化透析膜実験の図である。
【図５Ａ】透析中に使用した装置の図である。
【図５Ｂ】透析実験の準備工程の一部を示す図である。
【図６】実施例４で収集した薬剤放出挙動データを示すグラフである。
【図７】実施例５で得られたマイクロスフェアの粒度分布を示すヒストグラムである。
【図８Ａ】実施例５で得られたマイクロスフェアの顕微鏡画像である。
【図８Ｂ】実施例５で得られたマイクロスフェアの顕微鏡画像である。
【図８Ｃ】実施例５で得られたマイクロスフェアの顕微鏡画像である。
【図８Ｄ】実施例５で得られたマイクロスフェアの顕微鏡画像である。
【図９】実施例６で得られたマイクロスフェアの粒度分布を示すヒストグラムである。
【図１０Ａ】実施例６に係るマイクロスフェアの顕微鏡画像である。
【図１０Ｂ】実施例６に係るマイクロスフェアの顕微鏡画像である。
【図１１】実施例７で得られたマイクロスフェアの粒度分布を示すヒストグラムである。
【図１２Ａ】実施例７に係るマイクロスフェアの顕微鏡画像である。
【図１２Ｂ】実施例７に係るマイクロスフェアの顕微鏡画像である。
【図１３】実施例８で収集した薬剤負荷挙動データを示すグラフである。
【図１４】実施例９で収集した薬剤放出挙動データを示すグラフである。
【図１５】実施例１０で収集した薬剤負荷挙動データを示すグラフである。
【図１６】実施例１１で収集した薬剤放出挙動データを示すグラフである。
【発明を実施するための形態】
【０００４】
本開示は、薬剤溶出性で磁気共鳴画像（「ＭＲＩ」）法で検出可能な血管閉塞用インプラント、及びそのような生体材料の製造方法に関する。更に、本開示は、固形腫瘍に罹患した対象者の治療方法に関する。
【０００５】
本発明に一般的に記載される実施例が、例示的なものであることは容易に理解されるであろう。以下の様々な実施形態のより詳細な記載は、本開示の範囲を限定することを意図するのではなく、単に様々な実施形態の代表である。更に、本明細書に記載の方法の工程又は行為の順序は、本開示の範囲から逸脱することなく当業者によって変更されてもよい。換言すれば、実施形態の適切な動作のために特定の順序の工程又は行為が必要とされない限り、特定の工程又は行為の順序又は使用を改変してもよい。
【０００６】
第１の態様において、本開示は、薬剤溶出性で磁気共鳴画像（「ＭＲＩ」）法で検出可能な血管閉塞用インプラントとしての使用に適した生体材料に関する。一実施形態において、生体材料は、ポリマーと、酸化鉄粒子と、薬剤とを含む。一実施形態において、薬剤は化学療法薬である。
【０００７】
一実施形態において、生体材料は、アクリレート又はビニルスルホネートのうち少なくとも１つと、酸化鉄粒子と、薬剤とを含む。一実施形態において、薬剤は化学療法薬である。
【０００８】
別の実施形態において、生体材料はマイクロスフェアの形態である。関連実施形態において、マイクロスフェアは実質的に球形である。別の関連実施形態において、マイクロスフェアは、約１５μｍ〜約１０００μｍの長軸を有する。別の実施形態において、マイクロスフェアは、約１００μｍ〜約３００μｍの長軸を有する。
【０００９】
別の実施形態において、生体材料はコポリマーを含む。関連実施形態において、コポリマーは、アクリル酸ナトリウムなどのアクリレートと、アクリルアミドとを含む。一実施形態において、コポリマーは、アクリル酸ナトリウム、ビニルスルホネート、ＡＭＰＳ又はＣＥＡのうち少なくとも１つと、アクリルアミドとを含む。関連実施形態において、コポリマーは、アクリル酸ナトリウム、ビニルスルホネート、ＡＭＰＳ又はＣＥＡのうち少なくとも１つと、Ｎ−［トリス−（ヒドロキシメチル）メチル］アクリルアミドとを含む。本明細書に記載のコポリマーは、列挙したモノマー成分のいずれかを、個別に、任意のアクリルアミドと共に含んでもよいことが理解される。したがって、アクリル酸ナトリウム、ビニルスルホネート、ＡＭＰＳ又はＣＥＡのうちいずれか１つは、任意のアクリルアミド、例えばＮ−［トリス−（ヒドロキシメチル）メチル］アクリルアミドとのコポリマーを含んでもよい。
【００１０】
別の実施形態において、ポリマーは架橋剤を含む。関連実施形態において、架橋剤は、Ｎ，Ｎ−メチレン−ビス−アクリルアミドである。本明細書に記載のポリマーは、列挙したモノマー成分を、個別に、任意の架橋剤と共に含んでもよいことが理解される。したがって、アクリル酸ナトリウム、ビニルスルホネート、ＡＭＰＳ又はＣＥＡのうちいずれか１つは、任意の架橋剤、例えばＮ，Ｎ−メチレン−ビス−アクリルアミドと共にポリマーを構成してもよい。
【００１１】
ポリマー、酸化鉄粒子、及び薬剤を含む生体材料は、列挙したモノマー成分のいずれかを、個別に、任意のアクリルアミド及び任意の架橋剤と共に含むポリマーを含んでもよい。したがって、アクリル酸ナトリウム、ビニルスルホネート、ＡＭＰＳ又はＣＥＡのうちいずれか１つは、任意のアクリルアミド（例えばＮ−［トリス−（ヒドロキシメチル）メチル］アクリルアミド）、及び任意の架橋剤（例えばＮ，Ｎ−メチレン−ビス−アクリルアミド）と共にポリマーを構成してもよい。この例としては、アクリル酸ナトリウムと、Ｎ−［トリス−（ヒドロキシメチル）メチル］アクリルアミドと、Ｎ，Ｎ−メチレン−ビス−アクリルアミドとを含むポリマー、ビニルスルホネートと、Ｎ−［トリス−（ヒドロキシメチル）メチル］アクリルアミドと、Ｎ，Ｎ−メチレン−ビス−アクリルアミドとを含むポリマー、ＡＭＰＳと、Ｎ−［トリス−（ヒドロキシメチル）メチル］アクリルアミドと、Ｎ，Ｎ−メチレン−ビス−アクリルアミドとを含むポリマー、及びＣＥＡと、Ｎ−［トリス−（ヒドロキシメチル）メチル］アクリルアミドと、Ｎ，Ｎ−メチレン−ビス−アクリルアミドとを含むポリマーが挙げられる。
【００１２】
一実施形態において、生体材料は、０重量％〜９０重量％のアクリル酸ナトリウムと、０重量％〜９０重量％のビニルスルホネートと、０重量％〜９０重量％の２−アクリルアミド−２−メチルプロパンスルホン酸（ＡＭＰＳ）と、０重量％〜９０重量％のアクリル酸２−カルボキシエチル（ＣＥＡ）と、０．０１重量％〜１０重量％の酸化鉄と、０重量％〜５０重量％のＮ−［トリス−（ヒドロキシメチル）メチル］アクリルアミドと、１重量％〜３０重量％のＮ，Ｎ−メチレン−ビス−アクリルアミドとを含む。
【００１３】
関連実施形態において、生体材料は、５重量％〜５０重量％のアクリル酸ナトリウムと、０．０１重量％〜１０重量％の酸化鉄と、１０重量％〜５０重量％のＮ−［トリス−（ヒドロキシメチル）メチル］アクリルアミドと、１重量％〜３０重量％のＮ，Ｎ−メチレン−ビス−アクリルアミドとを含む。一実施形態において、生体材料は、５重量％〜５０重量％のビニルスルホネートと、０．０１重量％〜１０重量％の酸化鉄と、１０重量％〜５０重量％のＮ−［トリス−（ヒドロキシメチル）メチル］アクリルアミドと、１重量％〜３０重量％のＮ，Ｎ−メチレン−ビス−アクリルアミドとを含む。更なる実施形態において、生体材料は、５重量％〜５０重量％の２−アクリルアミド−２−メチルプロパンスルホン酸（ＡＭＰＳ）と、０．０１重量％〜１０重量％の酸化鉄と、１０重量％〜５０重量％のＮ−［トリス−（ヒドロキシメチル）メチル］アクリルアミドと、１重量％〜３０重量％のＮ，Ｎ−メチレン−ビス−アクリルアミドとを含む。更なる実施形態において、生体材料は、５重量％〜５０重量％のアクリル酸２−カルボキシエチル（ＣＥＡ）と、０．０１重量％〜１０重量％の酸化鉄と、１０重量％〜５０重量％のＮ−［トリス−（ヒドロキシメチル）メチル］アクリルアミドと、１重量％〜３０重量％のＮ，Ｎ−メチレン−ビス−アクリルアミドとを含む。
【００１４】
一実施形態において、薬剤は化学療法薬である。一実施形態において、薬剤はイリノテカンである。一実施形態において、薬剤はドキソルビシンである。特定の実施形態において、薬剤はドキソルビシン又はイリノテカンのうち少なくとも１つである。一実施形態において、化学療法薬はマイクロスフェアと放出可能に会合している。一実施形態において、ドキソルビシンはマイクロスフェアと放出可能に会合している。一実施形態において、イリノテカンはマイクロスフェアと放出可能に会合している。関連実施形態において、薬剤は、マイクロスフェアの懸濁液に、懸濁液１ｍＬ当たり約０．５ｍｇ〜約５０ｍｇの量で添加される。
【００１５】
一実施形態において、薬剤は荷電薬剤、すなわち、生理学的なｐＨ値（腫瘍内及び腫瘍付近のｐＨを包含する）の範囲内で荷電した薬剤であってもよい。一実施形態において、薬剤はカチオン性薬剤である。生体材料は、例えば、イオン基を含有することによって荷電したポリマーを含んでもよい。一実施形態において、生体材料はアニオン性基を含有する。一実施形態において、薬剤の生体材料への会合は、イオン性相互作用を含む。
【００１６】
一実施形態において、酸化鉄はＦｅ3Ｏ4である。一実施形態において、酸化鉄は、酸化鉄（ＩＩ）と酸化鉄（ＩＩＩ）の混合物である。一実施形態において、酸化鉄粒子はナノ粒子である。関連実施形態において、酸化鉄ナノ粒子は超常磁性である。一実施形態において、酸化鉄はコロイド形態である。
【００１７】
第２の態様において、本開示は、薬剤溶出性でＭＲＩ法で検出可能な血管閉塞用インプラントとしての使用に適した生体材料の製造方法に関する。
【００１８】
一実施形態において、この方法は、アクリレート、ビニルスルホネート、ＡＭＰＳ又はＣＥＡのうち少なくとも１つを含むポリマーであって、酸化鉄粒子と会合しているポリマーを提供する工程と、このポリマーを化学療法薬と会合させる工程とを含む。一実施形態において、アクリレートはアクリル酸ナトリウムである。
【００１９】
一実施形態において、ポリマーを提供する工程は、酸化鉄粒子の存在下でモノマー組成物を重合させる工程を含み、このモノマー組成物は、アクリル酸ナトリウムなどのアクリレート、ビニルスルホネート、ＡＭＰＳ又はＣＥＡのうち少なくとも１つを含む。別の実施形態において、ポリマーを提供する工程は、酸化鉄粒子の存在下でモノマー組成物を重合させる工程を含み、このモノマー組成物は、アクリル酸ナトリウム、ビニルスルホネート、ＡＭＰＳ又はＣＥＡのうち少なくとも１つと、１つのその他のモノマーとを含む。
【００２０】
ポリマーを提供する工程は、列挙したモノマー成分のいずれかを、酸化鉄粒子の存在下で、個別に、任意のアクリルアミド若しくは任意の架橋剤、又はアクリルアミドと架橋剤の両方と共に重合させる工程を含んでもよいことが理解される。したがって、ポリマーを提供する工程は、アクリル酸ナトリウム、ビニルスルホネート、ＡＭＰＳ又はＣＥＡのうちいずれか１つを、任意追加的に任意のアクリルアミド（例えばＮ−［トリス−（ヒドロキシメチル）メチル］アクリルアミド）、及び任意追加的に任意の架橋剤（例えばＮ，Ｎ−メチレン−ビス−アクリルアミド）と重合させる工程を含んでもよい。
【００２１】
別の実施形態において、ポリマーを提供する工程は、酸化鉄粒子の存在下でモノマー組成物を重合させる工程を含み、このモノマー組成物は、アクリル酸ナトリウム、ビニルスルホネート、ＡＭＰＳ又はＣＥＡのうち少なくとも１つと、Ｎ−［トリス−（ヒドロキシメチル）メチル］アクリルアミドとを含む。別の実施形態において、ポリマーを提供する工程は、酸化鉄粒子の存在下でモノマー組成物を重合させる工程を含み、このモノマー組成物は、アクリル酸ナトリウム、ビニルスルホネート、ＡＭＰＳ又はＣＥＡのうち少なくとも１つと、Ｎ−［トリス−（ヒドロキシメチル）メチル］アクリルアミドと、架橋剤とを含む。別の実施形態において、ポリマーを提供する工程は、酸化鉄粒子の存在下でモノマー組成物を重合させる工程を含み、このモノマー組成物は、アクリル酸ナトリウム、ビニルスルホネート、ＡＭＰＳ又はＣＥＡのうち少なくとも１つと、Ｎ−［トリス−（ヒドロキシメチル）メチル］アクリルアミドと、Ｎ，Ｎ−メチレン−ビス−アクリルアミドとを含む。
【００２２】
一実施形態において、ポリマーを提供する工程は、０重量％〜９０重量％のアクリル酸ナトリウムと、０重量％〜９０重量％のビニルスルホネートと、０重量％〜９０重量％の２−アクリルアミド−２−メチルプロパンスルホン酸（ＡＭＰＳ）と、０重量％〜９０重量％のアクリル酸２−カルボキシエチル（ＣＥＡ）と、０．０１重量％〜１０重量％の酸化鉄と、０重量％〜５０重量％のＮ−［トリス−（ヒドロキシメチル）メチル］アクリルアミドと、１重量％〜３０重量％のＮ，Ｎ−メチレン−ビス−アクリルアミドとを含む混合物を提供する工程と、この混合物を重合させる工程とを含む。
【００２３】
関連実施形態において、ポリマーを提供する工程は、５重量％〜５０重量％のアクリル酸ナトリウムと、０．０１重量％〜１０重量％の酸化鉄と、１０重量％〜５０重量％のＮ−［トリス−（ヒドロキシメチル）メチル］アクリルアミドと、１重量％〜３０重量％のＮ，Ｎ−メチレン−ビス−アクリルアミドとを含む混合物を提供する工程と、この混合物を重合させる工程とを含む。一実施形態において、ポリマーを提供する工程は、５重量％〜５０重量％のビニルスルホネートと、０．０１重量％〜１０重量％の酸化鉄と、１０重量％〜５０重量％のＮ−［トリス−（ヒドロキシメチル）メチル］アクリルアミドと、１重量％〜３０重量％のＮ，Ｎ−メチレン−ビス−アクリルアミドとを含む混合物を提供する工程と、この混合物を重合させる工程とを含む。更なる実施形態において、ポリマーを提供する工程は、５重量％〜５０重量％の２−アクリルアミド−２−メチルプロパンスルホン酸（ＡＭＰＳ）と、０．０１重量％〜１０重量％の酸化鉄と、１０重量％〜５０重量％のＮ−［トリス−（ヒドロキシメチル）メチル］アクリルアミドと、１重量％〜３０重量％のＮ，Ｎ−メチレン−ビス−アクリルアミドとを含む混合物を提供する工程と、この混合物を重合させる工程とを含む。更なる実施形態において、ポリマーを提供する工程は、５重量％〜５０重量％のアクリル酸２−カルボキシエチル（ＣＥＡ）と、０．０１重量％〜１０重量％の酸化鉄と、１０重量％〜５０重量％のＮ−［トリス−（ヒドロキシメチル）メチル］アクリルアミドと、１重量％〜３０重量％のＮ，Ｎ−メチレン−ビス−アクリルアミドとを含む混合物を提供する工程と、この混合物を重合させる工程とを含む。
【００２４】
一実施形態において、酸化鉄粒子の存在下でモノマー組成物を重合させる前に、モノマー組成物と酸化鉄粒子を混合して混合物を生成する。関連実施形態において、この方法は、酸化鉄粒子の存在下でモノマー組成物を重合させる前に、混合物を加熱する工程を更に含む。関連実施形態において、混合物の加熱は、混合物を約２０℃〜約８０℃の温度に加熱する工程を含む。関連実施形態において、混合物の加熱は、混合物を約５０℃の温度に加熱する工程を含む。
【００２５】
別の実施形態において、酸化鉄粒子の存在下でモノマー組成物を重合させる工程は、酸化鉄粒子と会合した重合マイクロスフェアを生成する工程を更に含む。関連実施形態において、酸化鉄粒子の存在下でモノマー組成物を重合させる工程は、酸化鉄粒子と会合した重合マイクロスフェアが生成されるように、油中で行われる。関連実施形態において、この油は約３０℃〜約１００℃の温度である。関連実施形態において、油は約６０℃の温度である。関連実施形態において、重合マイクロスフェアを篩掛けして、長軸が約１５μｍ〜約１０００μｍの重合マイクロスフェアを得る。関連実施形態において、重合マイクロスフェアを篩掛けして、長軸が約１００μｍ〜約３００μｍの重合マイクロスフェアを得る。
【００２６】
一実施形態において、酸化鉄はＦｅ3Ｏ4である。一実施形態において、酸化鉄粒子はナノ粒子である。関連実施形態において、酸化鉄ナノ粒子は超常磁性である。
【００２７】
一実施形態において、化学療法薬はドキソルビシンである。一実施形態において、化学療法薬はイリノテカンである。一実施形態において、化学療法薬は、ドキソルビシン又はイリノテカンのうち少なくとも１つである。
【００２８】
一実施形態において、ポリマーはマイクロスフェアの形態である。
【００２９】
一実施形態において、この方法は、マイクロスフェアを液体に懸濁する工程、及びこの懸濁液に薬剤を、懸濁液１ｍＬ当たり約０．５ｍｇ〜約５０ｍｇの量で添加する工程を更に含む。
【００３０】
第３の態様において、本開示は、アクリル酸ナトリウムなどのアクリレート、ビニルスルホネート、ＡＭＰＳ又はＣＥＡのうち少なくとも１つと、酸化鉄粒子と、化学療法薬とを含むポリマーを含む、薬剤溶出性でＭＲＩ法で検出可能な血管閉塞用インプラントを固形腫瘍に罹患した対象者に投与する工程を含む、固形腫瘍に罹患した対象者を治療する方法であって、薬剤溶出性でＭＲＩ法で検出可能な血管閉塞用インプラントの対象者への投与が、固形腫瘍に関連する血管の閉塞及び固形腫瘍への化学治療薬の送達をもたらす、方法に関する。
【００３１】
一実施形態において、この方法は、薬剤溶出性でＭＲＩ法で検出可能な血管閉塞用インプラントを対象者に投与した後に、薬剤溶出性でＭＲＩ法で検出可能な血管閉塞用インプラントの位置をＭＲＩによって特定する工程を更に含む。
【００３２】
一実施形態において、薬剤溶出性でＭＲＩ法で検出可能な血管閉塞用インプラントは、１つ以上のマイクロスフェアの形態である。関連実施形態において、薬剤溶出性でＭＲＩ法で検出可能な血管閉塞用インプラントを対象者に投与する工程は、１つ以上のマイクロスフェアを、固形腫瘍に関連する血管の内腔に、カテーテルを通じて導入する工程を含む。別の関連実施形態において、薬剤溶出性でＭＲＩ法で検出可能な血管閉塞用インプラントを液体に懸濁し、この薬剤溶出性でＭＲＩ法で検出可能なインプラントの懸濁液に、薬剤を、懸濁液１ｍＬ当たり約０．５ｍｇ〜約５０ｍｇの量で添加する。
【００３３】
一実施形態において、ポリマーはコポリマーを含む。関連実施形態において、コポリマーは、アクリル酸ナトリウムなどのアクリレート、ビニルスルホネート、ＡＭＰＳ又はＣＥＡのうち少なくとも１つと、Ｎ−［トリス−（ヒドロキシメチル）メチル］アクリルアミドとを含む。別の実施形態において、コポリマーは、アクリル酸ナトリウム、ビニルスルホネート、ＡＭＰＳ又はＣＥＡのうち少なくとも１つと、Ｎ−［トリス−（ヒドロキシメチル）メチル］アクリルアミドと、Ｎ，Ｎ−メチレン−ビス−アクリルアミドとを含む。
【００３４】
コポリマーは、列挙したモノマー成分のいずれかを、個別に、任意のアクリルアミド若しくは任意の架橋剤、又はアクリルアミドと架橋剤の両方と共に含んでもよいことが理解される。したがって、コポリマーは、アクリル酸ナトリウム、ビニルスルホネート、ＡＭＰＳ又はＣＥＡのうちいずれか１つを、任意追加的に任意のアクリルアミド（例えばＮ−［トリス−（ヒドロキシメチル）メチル］アクリルアミド）、及び任意追加的に任意の架橋剤（例えばＮ，Ｎ−メチレン−ビス−アクリルアミド）と共に含んでもよい。
【００３５】
一実施形態において、薬剤溶出性でＭＲＩ法で検出可能な血管閉塞用インプラントは、０重量％〜９０重量％のアクリル酸ナトリウムと、０重量％〜９０重量％のビニルスルホネートと、０重量％〜９０重量％の２−アクリルアミド−２−メチルプロパンスルホン酸（ＡＭＰＳ）と、０重量％〜９０重量％のアクリル酸２−カルボキシエチル（ＣＥＡ）と、０．０１重量％〜１０重量％の酸化鉄と、０重量％〜５０重量％のＮ−［トリス−（ヒドロキシメチル）メチル］アクリルアミドと、１重量％〜３０重量％のＮ，Ｎ−メチレン−ビス−アクリルアミドとを含む。
【００３６】
関連実施形態において、薬剤溶出性でＭＲＩ法で検出可能な血管閉塞用インプラントは、５重量％〜５０重量％のアクリル酸ナトリウムと、０．０１重量％〜１０重量％の酸化鉄と、１０重量％〜５０重量％のＮ−［トリス−（ヒドロキシメチル）メチル］アクリルアミドと、１重量％〜３０重量％のＮ，Ｎ−メチレン−ビス−アクリルアミドとを含む。一実施形態において、薬剤溶出性でＭＲＩ法で検出可能な血管閉塞用インプラントは、５重量％〜５０重量％のビニルスルホネートと、０．０１重量％〜１０重量％の酸化鉄と、１０重量％〜５０重量％のＮ−［トリス−（ヒドロキシメチル）メチル］アクリルアミドと、１重量％〜３０重量％のＮ，Ｎ−メチレン−ビス−アクリルアミドとを含む。更なる実施形態において、薬剤溶出性でＭＲＩ法で検出可能な血管閉塞用インプラントは、５重量％〜５０重量％の２−アクリルアミド−２−メチルプロパンスルホン酸（ＡＭＰＳ）と、０．０１重量％〜１０重量％の酸化鉄と、１０重量％〜５０重量％のＮ−［トリス−（ヒドロキシメチル）メチル］アクリルアミドと、１重量％〜３０重量％のＮ，Ｎ−メチレン−ビス−アクリルアミドとを含む。更なる実施形態において、薬剤溶出性でＭＲＩ法で検出可能な血管閉塞用インプラントは、５重量％〜５０重量％のアクリル酸２−カルボキシエチル（ＣＥＡ）と、０．０１重量％〜１０重量％の酸化鉄と、１０重量％〜５０重量％のＮ−［トリス−（ヒドロキシメチル）メチル］アクリルアミドと、１重量％〜３０重量％のＮ，Ｎ−メチレン−ビス−アクリルアミドとを含む。
【００３７】
一実施形態において、酸化鉄はＦｅ3Ｏ4である。一実施形態において、酸化鉄粒子はナノ粒子である。関連実施形態において、酸化鉄ナノ粒子は超常磁性である。一実施形態において、酸化鉄はコロイド形態である。
【００３８】
用語の定義
他に特に定義しない限り、本明細書で使用する技術用語は、当該技術分野において理解される通常の意味を有する。以下の用語は、明瞭化の目的で例と共に特に定義される。
【００３９】
「生体材料」は、対象者の体内への導入に適した任意の組成物を意味する。
【００４０】
「マイクロスフェア」は、一般的に楕円体形及び約１５μｍ〜約１０００μｍの範囲の長軸を有する組成物を意味する。いくつかの実施形態において、マイクロスフェアは回転楕円体形であり、他の実施形態において、マイクロスフェアは球形であろう。他の実施形態において、マイクロスフェアは実質的に球形であろう。
【００４１】
マイクロスフェアに関連して、「長軸」は、マイクロスフェアの楕円体形を通過させて引くことができる最も長い軸を意味する。
【００４２】
マイクロスフェアに関連して、「短軸」は、マイクロスフェアの楕円体形を通過させて長軸に対し垂直に引くことができる最も短い軸を意味する。
【００４３】
マイクロスフェアに関連して、「実質的に球形」とは、マイクロスフェアの短軸の長さがそのマイクロスフェアの長軸の長さの少なくとも８０％であることを意味する。いくつかの実施形態において、マイクロスフェアの短軸の長さは、そのマイクロスフェアの長軸の長さの少なくとも８５％である。いくつかの実施形態において、マイクロスフェアの短軸の長さは、そのマイクロスフェアの長軸の長さの少なくとも９０％である。いくつかの実施形態において、マイクロスフェアの短軸の長さは、そのマイクロスフェアの長軸の長さの少なくとも９５％である。いくつかの実施形態において、マイクロスフェアの短軸の長さは、そのマイクロスフェアの長軸の長さの少なくとも９９％である。
【００４４】
いくつかの実施形態において、マイクロスフェアは最大で倍率１０００Ｘ（倍）でも平滑に見えるであろう（すなわち、マイクロスフェアの表面に、短軸が長軸の長さの９５％未満であることにより生じる不規則性が含まれない）。別の実施形態において、マイクロスフェアは表面に不規則性を有さない。別の実施形態において、マイクロスフェアは表面に陥凹を有さない。
【００４５】
ポリマーに関連して、ポリマーがモノマーを「含む」のは、ポリマーがそのポリマーに共有結合したモノマー（すなわち、重合したモノマー）を少なくとも１つ有する場合である。
【００４６】
「モノマー組成物」は、重合してポリマーを形成する可能性のある少なくとも１つのモノマーを含む任意の組成物を意味する。モノマー組成物は、少なくとも１つのモノマーに加えて、任意追加的に他の成分を含んでもよい。例えば、モノマー組成物は、重合プロセスを助けるために追加の作用剤を含んでもよく、又は重合後に最終的なポリマーに組み込まれるか又は会合されるべき非モノマー組成物を含んでもよい。
【００４７】
「重合させる」又は「重合する」は、１つ以上のモノマーをポリマーへと共有結合させるために行われる任意の活動を意味する。例えば、モノマー組成物又は混合物は、そのモノマー組成物又は混合物に活性化剤を添加してポリマー形成を誘導することによって重合させることもできる。いくつかの実施形態において、活性化剤は、Ｎ，Ｎ，Ｎ’，Ｎ’−テトラメチルエチレンジアミン（「ＴＥＭＥＤ」）を含む。
【００４８】
化合物が組成物に共有結合又は非共有結合し、その結果少なくともある種の条件下で、化合物が組成物から放出されないと予想される場合、化合物は組成物に「組み込まれて」いる。例えば、酸化鉄などの化合物がポリマーなどの組成物に組み込まれてもよく、その結果、ポリマーが対象者に導入されたときに、酸化鉄の少なくとも一部がポリマーへの結合を維持すると予想される。
【００４９】
化合物が組成物と「放出可能に会合している」のは、少なくともいくつかの条件下では化合物が組成物への結合を維持しないように、化合物が組成物に共有結合又は非共有結合している場合である。例えば、薬剤などの化合物を、マイクロスフェアなどの組成物に放出可能に結合させてもよく、その結果、マイクロスフェアを対象者に導入したときに、薬剤の少なくとも一部はマイクロスフェアへの結合を維持しないものと予想される。
【００５０】
生体材料
第１の態様において、本開示は、薬剤溶出性で磁気共鳴画像（「ＭＲＩ」）法で検出可能な血管閉塞用インプラントとしての使用に適した生体材料に関する。
【００５１】
いくつかの実施形態において、生体材料はポリマーを含む。いくつかの実施形態において、ポリマーは、酢酸ナトリウムなどのアクリレートを含む。いくつかの実施形態において、ポリマーは、アクリル酸ナトリウム、ビニルスルホネート、ＡＭＰＳ又はＣＥＡのうち少なくとも１つを含む。ポリマーがアクリレート、ビニルスルホネート又はその他のモノマーを含むと言うとき、それは、ポリマーがそのようなモノマーの重合形態を含むことを意味すると理解される。
【００５２】
別の実施形態において、ポリマーはコポリマーである。いくつかの実施形態において、コポリマーは、アクリル酸ナトリウムなどのアクリレートと、別のモノマーとを含む。いくつかの実施形態において、コポリマーは、アクリル酸ナトリウム、ビニルスルホネート、ＡＭＰＳ又はＣＥＡのうち少なくとも１つと、別のモノマーとを含む。いくつかの実施形態において、追加のモノマーは、Ｎ−［トリス−（ヒドロキシメチル）メチル］アクリルアミドなどのアクリルアミドを含む。
【００５３】
別の実施形態において、ポリマーは更に架橋剤を含む。いくつかの実施形態において、架橋剤はＮ，Ｎ−メチレン−ビス−アクリルアミドを含む。他の実施形態において、架橋剤は、１−（アクリロイルオキシ）−３−（メタクリロイルオキシ）−２−プロパノール、１，４−ジアクリロイルピペラジン、ジエチレングリコールジアクリレート、エチレングリコールジメタクリレート、ピペラジンジアクリレート、Ｎ，Ｎ’−ビスアクリリルシスタミド、又はＮ，Ｎ’−ジアリルタータージアミド（diallyl tartardiamide）を含んでもよい。
【００５４】
ポリマーは、列挙したモノマー成分を、個別に、任意のアクリルアミド若しくは任意の架橋剤と共に、又はアクリルアミド及び架橋剤の両方と共に、含んでもよいことが理解される。したがって、アクリル酸ナトリウム、ビニルスルホネート、ＡＭＰＳ又はＣＥＡのうちいずれか１つは、任意追加的に任意のアクリルアミド（例えばＮ−［トリス−（ヒドロキシメチル）メチル］アクリルアミド）、及び任意追加的に任意の架橋剤（例えばＮ，Ｎ−メチレン−ビス−アクリルアミド）と共にポリマーを構成してもよい。
【００５５】
いくつかの実施形態において、ポリマーは、アクリレートと、Ｎ−［トリス−（ヒドロキシメチル）メチル］アクリルアミドと、Ｎ，Ｎ−メチレン−ビス−アクリルアミドとを含む。他の実施形態において、ポリマーは、アクリル酸ナトリウムと、Ｎ−［トリス−（ヒドロキシメチル）メチル］アクリルアミドと、Ｎ，Ｎ−メチレン−ビス−アクリルアミドとを含む。他の実施形態において、ポリマーは、ビニルスルホネートと、Ｎ−［トリス−（ヒドロキシメチル）メチル］アクリルアミドと、Ｎ，Ｎ−メチレン−ビス−アクリルアミドとを含む。他の実施形態において、ポリマーは、ＡＭＰＳと、Ｎ−［トリス−（ヒドロキシメチル）メチル］アクリルアミドと、Ｎ，Ｎ−メチレン−ビス−アクリルアミドとを含む。他の実施形態において、ポリマーは、ＣＥＡと、Ｎ−［トリス−（ヒドロキシメチル）メチル］アクリルアミドと、Ｎ，Ｎ−メチレン−ビス−アクリルアミドとを含む。他の実施形態において、ポリマーは、アクリル酸ナトリウム、ビニルスルホネート、ＡＭＰＳ又はＣＥＡのうち少なくとも１つと、Ｎ−［トリス−（ヒドロキシメチル）メチル］アクリルアミドと、Ｎ，Ｎ−メチレン−ビス−アクリルアミドとを含む。
【００５６】
いくつかの実施形態において、生体材料は酸化鉄粒子を含む。いくつかの実施形態において、生体材料はＦｅ3Ｏ4を含む。いくつかの実施形態において、生体材料は酸化鉄ナノ粒子を含む。いくつかの実施形態において、生体材料は超常磁性酸化鉄粒子を含む。いくつかの実施形態において、超常磁性酸化鉄粒子は酸化鉄ナノ粒子である。一実施形態において、酸化鉄はコロイド形態である。いくつかの実施形態において、酸化鉄粒子はポリマーと会合している。いくつかの実施形態において、酸化鉄粒子はポリマーに組み込まれている。
【００５７】
いくつかの実施形態において、生体材料は、０重量％〜９０重量％のアクリル酸ナトリウムと、０重量％〜９０重量％のビニルスルホネートと、０重量％〜９０重量％の２−アクリルアミド−２−メチルプロパンスルホン酸（ＡＭＰＳ）と、０重量％〜９０重量％のアクリル酸２−カルボキシエチル（ＣＥＡ）と、０．０１重量％〜１０重量％の酸化鉄と、０重量％〜５０重量％のＮ−［トリス−（ヒドロキシメチル）メチル］アクリルアミドと、１重量％〜３０重量％のＮ，Ｎ−メチレン−ビス−アクリルアミドとを含む。
【００５８】
関連実施形態において、生体材料は、５重量％〜５０重量％のアクリル酸ナトリウムと、０．０１重量％〜１０重量％の酸化鉄と、１０重量％〜５０重量％のＮ−［トリス−（ヒドロキシメチル）メチル］アクリルアミドと、１重量％〜３０重量％のＮ，Ｎ−メチレン−ビス−アクリルアミドとを含む。一実施形態において、生体材料は、５重量％〜５０重量％のビニルスルホネートと、０．０１重量％〜１０重量％の酸化鉄と、１０重量％〜５０重量％のＮ−［トリス−（ヒドロキシメチル）メチル］アクリルアミドと、１重量％〜３０重量％のＮ，Ｎ−メチレン−ビス−アクリルアミドとを含む。更なる実施形態において、生体材料は、５重量％〜５０重量％の２−アクリルアミド−２−メチルプロパンスルホン酸（ＡＭＰＳ）と、０．０１重量％〜１０重量％の酸化鉄と、１０重量％〜５０重量％のＮ−［トリス−（ヒドロキシメチル）メチル］アクリルアミドと、１重量％〜３０重量％のＮ，Ｎ−メチレン−ビス−アクリルアミドとを含む。更なる実施形態において、生体材料は、５重量％〜５０重量％のアクリル酸２−カルボキシエチル（ＣＥＡ）と、０．０１重量％〜１０重量％の酸化鉄と、１０重量％〜５０重量％のＮ−［トリス−（ヒドロキシメチル）メチル］アクリルアミドと、１重量％〜３０重量％のＮ，Ｎ−メチレン−ビス−アクリルアミドとを含む。
【００５９】
いくつかの実施形態において、生体材料は、血管を閉塞するのに適した形状となるように形成される。いくつかの実施形態において、生体材料は微粒子の形態である。いくつかの実施形態において、生体材料はマイクロスフェアの形態である。他の実施形態において、マイクロスフェアは実質的に球形である。いくつかの実施形態において、マイクロスフェアは、約１５μｍ〜約１０００μｍの平均長軸を有してもよい。いくつかの実施形態において、マイクロスフェアは、約１００μｍ〜約８００μｍの平均長軸を有してもよい。いくつかの実施形態において、マイクロスフェアは、約２００μｍ〜約６００μｍの平均長軸を有してもよい。いくつかの実施形態において、マイクロスフェアは、約１００μｍ〜約３００μｍの平均長軸を有してもよい。いくつかの実施形態において、マイクロスフェアは、約５０μｍ〜約１５０μｍの平均長軸を有してもよい。特定の実施形態において、マイクロスフェアは、約５０μｍ〜約１００μｍの平均長軸を有してもよい。いくつかの実施形態において、マイクロスフェアは、約３０μｍ〜約１００μｍの平均長軸を有してもよい。
【００６０】
いくつかの実施形態において、生体材料は薬剤を含む。いくつかの実施形態において、薬剤は生体材料と放出可能に会合している。いくつかの実施形態において、薬剤はマイクロスフェアと放出可能に会合している。いくつかの実施形態において、薬剤はドキソルビシンである。いくつかの実施形態において、薬剤はイリノテカンである。薬剤は、ドキソルビシン又はイリノテカンのうち少なくとも１つであってもよい。いくつかの実施形態において、生体材料は液体に懸濁され、薬剤はマイクロスフェアの懸濁液に、懸濁液１ｍＬ当たり約０．５ｍｇ〜約５０ｍｇの量で添加される。
【００６１】
生体材料の製造方法
第２の態様において、本開示は、薬剤溶出性でＭＲＩ法で検出可能な血管閉塞用インプラントとしての使用に適した生体材料の製造方法に関する。
【００６２】
いくつかの実施形態において、この方法は、酸化鉄粒子と会合したポリマーを提供する工程と、そのポリマーを薬剤と会合させる工程とを含む。一実施形態において、薬剤は化学療法薬である。
【００６３】
酸化鉄ポリマーと会合したポリマーは、様々な方法で提供されてもよい。例えば、ポリマーは第三者から供給されてもよく、又はポリマーを薬剤と会合させるより前に作製されてもよい。
【００６４】
いくつかの実施形態において、ポリマーを提供する工程は、モノマー組成物を酸化鉄粒子の存在下で重合させる工程を含む。モノマー組成物は、適切な活性化剤の使用によって重合されてもよい。例えば、アミドを活性化剤として使用してもよい。一実施形態において、Ｎ，Ｎ，Ｎ’，Ｎ’−テトラメチルエチレンジアミン（「ＴＥＭＥＤ」）を活性化剤として使用してもよい。一実施形態において、トリエチルアミンを活性化剤として使用してもよい。
【００６５】
いくつかの実施形態において、モノマー組成物は、アクリル酸ナトリウムなどのアクリレートを含む。いくつかの実施形態において、モノマー組成物はビニルスルホネートを含む。いくつかの実施形態において、モノマー組成物はＡＭＰＳを含む。特定の実施形態において、モノマー組成物は、アクリル酸ナトリウム、ビニルスルホネート、ＡＭＰＳ又はＣＥＡのうち少なくとも１つを含む。
【００６６】
いくつかの実施形態において、モノマー組成物は、アクリレートと追加のモノマーとを含む。いくつかの実施形態において、モノマー組成物は、ビニルスルホネートと追加のモノマーとを含む。いくつかの実施形態において、モノマー組成物は、ＡＭＰＳと追加のモノマーとを含む。いくつかの実施形態において、モノマー組成物は、アクリル酸ナトリウム、ビニルスルホネート、ＡＭＰＳ又はＣＥＡのうち少なくとも１つと、追加のモノマーとを含む。
【００６７】
ポリマーは、列挙したモノマー成分を、個別に、任意のアクリルアミド若しくは任意の架橋剤と共に、又はアクリルアミド及び架橋剤の両方と共に、含んでもよいことが理解される。したがって、アクリル酸ナトリウム、ビニルスルホネート、ＡＭＰＳ又はＣＥＡのうちいずれか１つは、任意追加的に任意のアクリルアミド（例えばＮ−［トリス−（ヒドロキシメチル）メチル］アクリルアミド）、及び任意追加的に任意の架橋剤（例えばＮ，Ｎ−メチレン−ビス−アクリルアミド）と共にポリマーを構成してもよい。
【００６８】
いくつかの実施形態において、モノマー組成物は、アクリレートと、Ｎ−［トリス−（ヒドロキシメチル）メチル］アクリルアミドなどのアクリルアミドとを含む。いくつかの実施形態において、モノマー組成物は、アクリル酸ナトリウムとアクリルアミドとを含む。いくつかの実施形態において、モノマー組成物は、ビニルスルホネートとＮ−［トリス−（ヒドロキシメチル）メチル］アクリルアミドなどのアクリルアミドとを含む。いくつかの実施形態において、モノマー組成物は、ＡＭＰＳとアクリルアミドとを含む。いくつかの実施形態において、モノマー組成物は、アクリル酸ナトリウム、ビニルスルホネート、ＡＭＰＳ又はＣＥＡのうち少なくとも１つと、Ｎ−［トリス−（ヒドロキシメチル）メチル］アクリルアミドとを含む。
【００６９】
いくつかの実施形態において、モノマー組成物は、アクリル酸ナトリウムなどのアクリレートと架橋剤とを含む。いくつかの実施形態において、モノマー組成物は、ビニルスルホネートと架橋剤とを含む。いくつかの実施形態において、モノマー組成物は、ＡＭＰＳと架橋剤とを含む。いくつかの実施形態において、モノマー組成物は、アクリル酸ナトリウム、ビニルスルホネート、ＡＭＰＳ又はＣＥＡのうち少なくとも１つと、架橋剤とを含む。
【００７０】
いくつかの実施形態において、モノマー組成物は、アクリレートとＮ，Ｎ−メチレン−ビス−アクリルアミドとを含む。いくつかの実施形態において、モノマー組成物は、アクリル酸ナトリウムとＮ，Ｎ−メチレン−ビス−アクリルアミドとを含む。いくつかの実施形態において、モノマー組成物は、ビニルスルホネートとＮ，Ｎ−メチレン−ビス−アクリルアミドとを含む。いくつかの実施形態において、モノマー組成物は、ＡＭＰＳとＮ，Ｎ−メチレン−ビス−アクリルアミドとを含む。いくつかの実施形態において、モノマー組成物は、アクリル酸ナトリウム、ビニルスルホネート、ＡＭＰＳ又はＣＥＡのうち少なくとも１つと、Ｎ，Ｎ−メチレン−ビス−アクリルアミドとを含む。
【００７１】
いくつかの実施形態において、モノマー組成物は、アクリレートと、追加のモノマーと、架橋剤とを含む。いくつかの実施形態において、モノマー組成物は、アクリル酸ナトリウムと、追加のモノマーと、架橋剤とを含む。いくつかの実施形態において、モノマー組成物は、ビニルスルホネートと、追加のモノマーと、架橋剤とを含む。いくつかの実施形態において、モノマー組成物は、ＡＭＰＳと、追加のモノマーと、架橋剤とを含む。いくつかの実施形態において、モノマー組成物は、アクリル酸ナトリウム、ビニルスルホネート、ＡＭＰＳ又はＣＥＡのうち少なくとも１つと、追加のモノマーと、架橋剤とを含む。
【００７２】
いくつかの実施形態において、モノマー組成物は、アクリレートと、Ｎ−［トリス−（ヒドロキシメチル）メチル］アクリルアミドと、Ｎ，Ｎ−メチレン−ビス−アクリルアミドとを含む。いくつかの実施形態において、モノマー組成物は、アクリル酸ナトリウムと、Ｎ−［トリス−（ヒドロキシメチル）メチル］アクリルアミドと、Ｎ，Ｎ−メチレン−ビス−アクリルアミドとを含む。いくつかの実施形態において、モノマー組成物は、ビニルスルホネートと、Ｎ−［トリス−（ヒドロキシメチル）メチル］アクリルアミドと、Ｎ，Ｎ−メチレン−ビス−アクリルアミドとを含む。いくつかの実施形態において、モノマー組成物は、ＡＭＰＳと、Ｎ−［トリス−（ヒドロキシメチル）メチル］アクリルアミドと、Ｎ，Ｎ−メチレン−ビス−アクリルアミドとを含む。いくつかの実施形態において、モノマー組成物は、アクリル酸ナトリウム、ビニルスルホネート、ＡＭＰＳ又はＣＥＡのうち少なくとも１つと、Ｎ−［トリス−（ヒドロキシメチル）メチル］アクリルアミドと、Ｎ，Ｎ−メチレン−ビス−アクリルアミドとを含む。
【００７３】
いくつかの実施形態において、モノマー組成物は、酸化鉄ナノ粒子の存在下で重合される。一実施形態において、モノマー組成物は、コロイド状酸化鉄の存在下で重合される。いくつかの実施形態において、モノマー組成物は、Ｆｅ3Ｏ4の存在下で重合される。いくつかの実施形態において、モノマー組成物は、超常磁性酸化鉄粒子の存在下で重合される。いくつかの実施形態において、モノマー組成物は、形成されるポリマーに酸化鉄粒子が組み込まれるように、酸化鉄粒子の存在下で重合される。
【００７４】
いくつかの実施形態において、モノマー組成物を重合させる前に、モノマー組成物と酸化鉄粒子を混合して混合物を生成する。いくつかの実施形態において、この混合物は、モノマー組成物を重合させる前に加熱される。混合物は、約２０℃〜約１００℃の温度に加熱されてもよい。一実施形態において、混合物は約３０℃〜約８０℃に加熱される。一実施形態において、混合物は約５０℃に加熱される。
【００７５】
いくつかの実施形態において、ポリマーを得る工程は、０重量％〜９０重量％のアクリル酸ナトリウムと、０重量％〜９０重量％のビニルスルホネートと、０重量％〜９０重量％の２−アクリルアミド−２−メチルプロパンスルホン酸（ＡＭＰＳ）と、０重量％〜９０重量％のアクリル酸２−カルボキシエチル（ＣＥＡ）と、０．０１重量％〜１０重量％の酸化鉄と、０重量％〜５０重量％のＮ−［トリス−（ヒドロキシメチル）メチル］アクリルアミドと、１重量％〜３０重量％のＮ，Ｎ−メチレン−ビス−アクリルアミドとを含む混合物を提供する工程と、この混合物を重合させる工程とを含む。
【００７６】
関連実施形態において、ポリマーを得る工程は、５重量％〜５０重量％のアクリル酸ナトリウムと、０．０１重量％〜１０重量％の酸化鉄と、１０重量％〜５０重量％のＮ−［トリス−（ヒドロキシメチル）メチル］アクリルアミドと、１重量％〜３０重量％のＮ，Ｎ−メチレン−ビス−アクリルアミドとを含む混合物を提供する工程と、この混合物を重合させる工程とを含む。一実施形態において、ポリマーを得る工程は、５重量％〜５０重量％のビニルスルホネートと、０．０１重量％〜１０重量％の酸化鉄と、１０重量％〜５０重量％のＮ−［トリス−（ヒドロキシメチル）メチル］アクリルアミドと、１重量％〜３０重量％のＮ，Ｎ−メチレン−ビス−アクリルアミドとを含む混合物を提供する工程と、この混合物を重合させる工程とを含む。更なる実施形態において、ポリマーを得る工程は、５重量％〜５０重量％の２−アクリルアミド−２−メチルプロパンスルホン酸（ＡＭＰＳ）と、０．０１重量％〜１０重量％の酸化鉄と、１０重量％〜５０重量％のＮ−［トリス−（ヒドロキシメチル）メチル］アクリルアミドと、１重量％〜３０重量％のＮ，Ｎ−メチレン−ビス−アクリルアミドとを含む混合物を提供する工程と、この混合物を重合させる工程とを含む。更なる実施形態において、ポリマーを得る工程は、５重量％〜５０重量％のアクリル酸２−カルボキシエチル（ＣＥＡ）と、０．０１重量％〜１０重量％の酸化鉄と、１０重量％〜５０重量％のＮ−［トリス−（ヒドロキシメチル）メチル］アクリルアミドと、１重量％〜３０重量％のＮ，Ｎ−メチレン−ビス−アクリルアミドとを含む混合物を提供する工程と、この混合物を重合させる工程とを含む。
【００７７】
いくつかの実施形態において、重合より前に、追加の作用剤をモノマー組成物又は混合物に添加してもよい。例えば、いくつかの実施形態において、１種以上の塩が添加される。別の実施形態において、１種以上の緩衝剤が添加される。いくつかの実施形態において、塩化ナトリウム、酢酸ナトリウム又はグリセロールのうち少なくとも１つが添加される。いくつかの実施形態において、重合より前にｐＨが調節される。いくつかの実施形態において、ｐＨは重合より前に約２〜約１０の範囲に調節される。いくつかの実施形態において、ｐＨは５．９〜６．１に調節される。
【００７８】
いくつかの実施形態において、モノマー組成物を重合させるか又は混合物を重合させる工程は、酸化鉄粒子と会合した重合マイクロスフェアを生成する工程を含む。いくつかの実施形態において、モノマー組成物を重合させるか又は混合物を重合させる工程は、酸化鉄粒子と会合した重合マイクロスフェアが生成されるように、モノマー組成物又は混合物を油に添加する工程を含む。いくつかの実施形態において、油はパラフィン油である。使用できるその他の油としては、例えば、シリコン油が挙げられる。
【００７９】
いくつかの実施形態において、油は、モノマー組成物又は混合物を油に添加する前に加熱される。油は、約２０℃〜約１００℃の温度に加熱されてもよい。一実施形態において、混合物は約３０℃〜約８０℃に加熱される。関連実施形態において、油は約６０℃の温度である。
【００８０】
いくつかの実施形態において、モノマー組成物又は混合物を油に添加した後、得られる懸濁液を撹拌する。いくつかの実施形態において、懸濁液の撹拌速度により、生成されるマイクロスフェアの長軸の長さの分布は変化すると考えられる。いくつかの実施形態において、油は界面活性剤を含有する。いくつかの実施形態において、油はセスキオレイン酸ソルビタンを含有する。いくつかの実施形態において、セスキオレイン酸ソルビタンは、約０．０７５ｖ／ｖ％〜約０．１ｖ／ｖ％の量で油中に存在する。いくつかの実施形態において、セスキオレイン酸ソルビタンは、約０．０１ｖ／ｖ％〜約５ｖ／ｖ％の量で油中に存在する。
【００８１】
いくつかの実施形態において、モノマー組成物又は混合物は、約１５分〜約２４時間重合される。いくつかの実施形態において、モノマー組成物又は混合物は、約３０分〜約９０分間重合される。一実施形態において、モノマー組成物又は混合物は、約４５分間重合される。
【００８２】
いくつかの実施形態において、マイクロスフェアは重合後に洗浄される。いくつかの実施形態において、マイクロスフェアは水中で洗浄される。いくつかの実施形態において、マイクロスフェアは塩溶液中で洗浄される。いくつかの実施形態において、塩溶液は塩化ナトリウムを含む。いくつかの実施形態において、マイクロスフェアの洗浄に使用される水又は溶液は、約２０℃〜約９０℃の温度である。
【００８３】
いくつかの実施形態において、マイクロスフェアは、約１５μｍ〜約１０００μｍの平均長軸を有してもよい。いくつかの実施形態において、マイクロスフェアは、約１００μｍ〜約８００μｍの平均長軸を有してもよい。いくつかの実施形態において、マイクロスフェアは、約２００μｍ〜約６００μｍの平均長軸を有してもよい。いくつかの実施形態において、マイクロスフェアは、約１００μｍ〜約３００μｍの平均長軸を有してもよい。
【００８４】
いくつかの実施形態において、所望の長軸を有する重合マイクロスフェアを得るために篩を使用する。いくつかの実施形態において、この方法は、重合マイクロスフェアを篩掛けして、前記の長軸を有する重合マイクロスフェアを得る工程を含む。
【００８５】
いくつかの実施形態において、ポリマーを薬剤と会合させる工程は、薬剤を生体材料と放出可能に会合させる工程を含む。いくつかの実施形態において、薬剤はドキソルビシンである。いくつかの実施形態において、薬剤はイリノテカンである。いくつかの実施形態において、薬剤は抗血管新生薬である。いくつかの実施形態において、薬剤は化学療法薬である。いくつかの実施形態において、化学療法薬は、ドキソルビシン、イリノテカン及びスニチニブのうち少なくとも１つである。薬剤は、ドキソルビシン又はイリノテカンのうち少なくとも１つであってもよい。いくつかの実施形態において、化学療法薬は重合マイクロスフェアと会合する。いくつかの実施形態において、重合マイクロスフェアは液体に懸濁され、薬剤はこの懸濁液に、懸濁液１ｍＬ当たり約０．５ｍｇ〜約５０ｍｇの量で添加される。
【００８６】
いくつかの実施形態において、生体材料を薬剤と接触する工程は、生体材料を薬剤の溶液に添加する工程を含む。いくつかの実施形態において、生体材料を薬剤の溶液に添加した後、薬剤の溶液を撹拌する。いくつかの実施形態において、薬剤の溶液は、薬剤を約１０ｍｇ〜約５０ｍｇの量で含有する。いくつかの実施形態において、生体材料を薬剤の溶液と共に、約１５分〜約２時間インキュベートする。いくつかの実施形態において、生体材料を薬剤の溶液と共に、少なくとも１５、３０、４５、６０、９０、１２０又は１８０分間インキュベートする。
【００８７】
治療方法
第３の態様において、本開示は、固形腫瘍に罹患した対象者の治療方法に関する。一実施形態において、固形腫瘍は肝腫瘍である。
【００８８】
一実施形態において、この方法は、対象者に薬剤溶出性でＭＲＩ法で検出可能な血管閉塞用インプラントを投与する工程を含む。
【００８９】
一実施形態においては、対象者に薬剤溶出性でＭＲＩ法で検出可能な血管閉塞用インプラントを投与することで、固形腫瘍に関連する血管が閉塞される。別の実施形態においては、薬剤溶出性でＭＲＩ法で検出可能な血管閉塞用インプラントを対象者に投与することで、固形腫瘍に化学療法薬が送達される。一実施形態においては、薬剤溶出性でＭＲＩ法で検出可能な血管閉塞用インプラントを対象者に投与することで、固形腫瘍に関連する血管が閉塞され及び固形腫瘍に化学療法薬が送達される。
【００９０】
一実施形態において、薬剤溶出性でＭＲＩ法で検出可能な血管閉塞用インプラントは、ポリマーを含む。一実施形態において、薬剤溶出性でＭＲＩ法で検出可能な血管閉塞用インプラントは、酸化鉄粒子を含む。一実施形態において、薬剤溶出性でＭＲＩ法で検出可能な血管閉塞用インプラントは、化学療法薬を含む。
【００９１】
一実施形態において、薬剤溶出性でＭＲＩ法で検出可能な血管閉塞用インプラントは、ポリマーと、酸化鉄粒子と、化学療法薬とを含む。
【００９２】
一実施形態において、ポリマーは、アクリル酸ナトリウムなどのアクリレートを含む。他の実施形態において、ポリマーはビニルスルホネートを含む。他の実施形態において、ポリマーはＡＭＰＳを含む。いくつかの実施形態において、ポリマーは、アクリル酸ナトリウム、ビニルスルホネート、ＡＭＰＳ又はＣＥＡのうち少なくとも１つを含む。
【００９３】
別の実施形態において、ポリマーはコポリマーである。いくつかの実施形態において、コポリマーは、アクリル酸ナトリウムなどのアクリレートと、別のモノマーとを含む。いくつかの実施形態において、コポリマーは、ビニルスルホネートと、別のモノマーとを含む。いくつかの実施形態において、コポリマーは、ＡＭＰＳと、別のモノマーとを含む。いくつかの実施形態において、コポリマーは、アクリル酸ナトリウム、ビニルスルホネート、ＡＭＰＳ又はＣＥＡのうち少なくとも１つと、別のモノマーとを含む。いくつかの実施形態において、追加のモノマーは、Ｎ−［トリス−（ヒドロキシメチル）メチル］アクリルアミドなどのアクリルアミドを含む。
【００９４】
別の実施形態において、ポリマーは更に架橋剤を含む。いくつかの実施形態において、架橋剤はＮ，Ｎ−メチレン−ビス−アクリルアミドを含む。他の実施形態において、架橋剤は、１−（アクリロイルオキシ）−３−（メタクリロイルオキシ）−２−プロパノール、１，４−ジアクリロイルピペラジン、ジエチレングリコールジアクリレート、エチレングリコールジメタクリレート、ピペラジンジアクリレート、Ｎ，Ｎ’−ビスアクリリルシスタミン、又はＮ，Ｎ’−ジアリルタータージアミド（diallyl tartardiamide）を含んでもよい。
【００９５】
いくつかの実施形態において、ポリマーは、アクリレートと、Ｎ−［トリス−（ヒドロキシメチル）メチル］アクリルアミドと、Ｎ，Ｎ−メチレン−ビス−アクリルアミドとを含む。いくつかの実施形態において、ポリマーは、アクリル酸ナトリウムと、Ｎ−［トリス−（ヒドロキシメチル）メチル］アクリルアミドと、Ｎ，Ｎ−メチレン−ビス−アクリルアミドとを含む。他の実施形態において、ポリマーは、ビニルスルホネートと、Ｎ−［トリス−（ヒドロキシメチル）メチル］アクリルアミドと、Ｎ，Ｎ−メチレン−ビス−アクリルアミドとを含む。他の実施形態において、ポリマーは、ＡＭＰＳと、Ｎ−［トリス−（ヒドロキシメチル）メチル］アクリルアミドと、Ｎ，Ｎ−メチレン−ビス−アクリルアミドとを含む。他の実施形態において、ポリマーは、アクリル酸ナトリウム、ビニルスルホネート、ＡＭＰＳ又はＣＥＡのうち少なくとも１つと、Ｎ−［トリス−（ヒドロキシメチル）メチル］アクリルアミドと、Ｎ，Ｎ−メチレン−ビス−アクリルアミドとを含む。
【００９６】
ポリマーは、列挙したモノマー成分を、個別に、任意のアクリルアミド若しくは任意の架橋剤と共に、又はアクリルアミド及び架橋剤の両方と共に、含んでもよいことが理解される。したがって、アクリル酸ナトリウム、ビニルスルホネート、ＡＭＰＳ又はＣＥＡのうちいずれか１つは、任意追加的に任意のアクリルアミド（例えばＮ−［トリス−（ヒドロキシメチル）メチル］アクリルアミド）、及び任意追加的に任意の架橋剤（例えばＮ，Ｎ−メチレン−ビス−アクリルアミド）と共にポリマーを構成してもよい。
【００９７】
いくつかの実施形態において、生体材料は酸化鉄粒子を含む。いくつかの実施形態において、生体材料はＦｅ3Ｏ4を含む。いくつかの実施形態において、生体材料は酸化鉄ナノ粒子を含む。いくつかの実施形態において、生体材料は超常磁性酸化鉄粒子を含む。いくつかの実施形態において、超常磁性酸化鉄粒子は酸化鉄ナノ粒子である。一実施形態において、生体材料はコロイド形態の酸化鉄を含む。いくつかの実施形態において、酸化鉄粒子はポリマーと会合している。いくつかの実施形態において、酸化鉄粒子はポリマーに組み込まれている。
【００９８】
いくつかの実施形態において、生体材料は、０重量％〜９０重量％のアクリル酸ナトリウムと、０重量％〜９０重量％のビニルスルホネートと、０重量％〜９０重量％の２−アクリルアミド−２−メチルプロパンスルホン酸（ＡＭＰＳ）と、０重量％〜９０重量％のアクリル酸２−カルボキシエチル（ＣＥＡ）と、０．０１重量％〜１０重量％の酸化鉄と、０重量％〜５０重量％のＮ−［トリス−（ヒドロキシメチル）メチル］アクリルアミドと、１重量％〜３０重量％のＮ，Ｎ−メチレン−ビス−アクリルアミドとを含む。
【００９９】
関連実施形態において、生体材料は、５重量％〜５０重量％のアクリル酸ナトリウムと、０．０１重量％〜１０重量％の酸化鉄と、１０重量％〜５０重量％のＮ−［トリス−（ヒドロキシメチル）メチル］アクリルアミドと、１重量％〜３０重量％のＮ，Ｎ−メチレン−ビス−アクリルアミドとを含む。一実施形態において、生体材料は、５重量％〜５０重量％のビニルスルホネートと、０．０１重量％〜１０重量％の酸化鉄と、１０重量％〜５０重量％のＮ−［トリス−（ヒドロキシメチル）メチル］アクリルアミドと、１重量％〜３０重量％のＮ，Ｎ−メチレン−ビス−アクリルアミドとを含む。更なる実施形態において、生体材料は、５重量％〜５０重量％の２−アクリルアミド−２−メチルプロパンスルホン酸（ＡＭＰＳ）と、０．０１重量％〜１０重量％の酸化鉄と、１０重量％〜５０重量％のＮ−［トリス−（ヒドロキシメチル）メチル］アクリルアミドと、１重量％〜３０重量％のＮ，Ｎ−メチレン−ビス−アクリルアミドとを含む。更なる実施形態において、生体材料は、５重量％〜５０重量％のアクリル酸２−カルボキシエチル（ＣＥＡ）と、０．０１重量％〜１０重量％の酸化鉄と、１０重量％〜５０重量％のＮ−［トリス−（ヒドロキシメチル）メチル］アクリルアミドと、１重量％〜３０重量％のＮ，Ｎ−メチレン−ビス−アクリルアミドとを含む。
【０１００】
別の実施形態において、本方法は、対象者にＭＲＩを実施する工程を更に含む。一実施形態において、対象者は、薬剤溶出性でＭＲＩ法で検出可能な血管閉塞用インプラントの体内での位置を決定するためにＭＲＩを受ける。
【０１０１】
いくつかの実施形態において、薬剤溶出性でＭＲＩ法で検出可能な血管閉塞用インプラントは、血管の閉塞に適した形状となるように成形される。いくつかの実施形態において、薬剤溶出性でＭＲＩ法で検出可能な血管閉塞用インプラントは、１つ以上の微小粒子の形態である。いくつかの実施形態において、薬剤溶出性でＭＲＩ法で検出可能な血管閉塞用インプラントは、１つ以上のマイクロスフェアの形態である。他の実施形態において、１つ以上のマイクロスフェアは実質的に球形である。いくつかの実施形態において、１つ以上のマイクロスフェアは、約１５μｍ〜約１０００μｍの長軸を有する。いくつかの実施形態において、１つ以上のマイクロスフェアは、約１００μｍ〜約８００μｍの長軸を有する。いくつかの実施形態において、１つ以上のマイクロスフェアは、約２００μｍ〜約６００μｍの長軸を有する。いくつかの実施形態において、１つ以上のマイクロスフェアは、約１００μｍ〜約３００μｍの長軸を有する。
【０１０２】
一実施形態において、薬剤溶出性でＭＲＩ法で検出可能な血管閉塞用インプラントを対象者に投与する工程は、１つ以上のマイクロスフェアを、固形腫瘍に関連する血管の内腔に、カテーテルを通じて導入する工程を含む。一実施形態において、肝腫瘍のある対象者を治療するとき、大腿動脈又は上腕動脈を介してカテーテルを挿入し、蛍光透視による誘導下で動脈系を通して誘導することによって肝動脈へと進行させる。あるいは、又は追加して、カテーテルを挿入し、ＭＲＩ誘導下で動脈系を通して挿入することによって進行させてもよい。カテーテルは、正常組織に供給する動脈樹をできるだけ多く残しながら、腫瘍に対する栄養血管を完全に遮断するために必要な深さまで肝動脈樹内を進行する。これは、肝動脈の区域枝の場合もあるが、胃十二指腸動脈の起点から遠位の肝動脈全体であるか、又は複数の別々の動脈である可能性もある。遮断が必要な動脈は、腫瘍及びその個々の血液供給の程度によって異なる。所望のカテーテル位置に達したならば、遮断すべき動脈の流れが停止するまで（例えば、５分間の観察後まで）、本明細書に記載の治療組成物を動脈カテーテルを通じ注射することによって、動脈を塞栓する。動脈の閉塞は、対象者にＭＲＩを実施し、体内の薬剤溶出性でＭＲＩ法で検出可能な血管閉塞用インプラントの位置を明らかにすることによって、及び／又はカテーテルを通して放射線不透過性造影剤を注射し、造影剤が充填されていた血管に造影剤がなくなっていることを蛍光透視又はＸ線フィルムで明らかにすることによって確認してもよい。閉塞させる各栄養動脈に同じ手順を繰り返してもよい。
【０１０３】
いくつかの実施形態において、薬剤溶出性でＭＲＩ法で検出可能な血管閉塞用インプラントは、化学療法薬を含む。いくつかの実施形態において、化学療法薬は薬剤溶出性でＭＲＩ法で検出可能な血管閉塞用インプラントと放出可能に会合する。いくつかの実施形態において、化学療法薬はマイクロスフェアと放出可能に会合する。いくつかの実施形態において、化学療法薬はドキソルビシンである。いくつかの実施形態において、化学療法薬はイリノテカンである。いくつかの実施形態において、生体材料は液体に懸濁され、薬剤はこの懸濁液に、懸濁液１ｍＬ当たり約０．５ｍｇ〜約５０ｍｇの量で添加される。
【０１０４】
これらの実施形態を更に例証するため以下の例を示す。これらの実施形態は、特許請求される発明の範囲を限定することを意図するものでなく、発明の範囲は添付の請求項のみに基づいて決定されるべきである。
【実施例】
【０１０５】
実施例１−アクリル酸ナトリウムモノマーを使用したＭＲＩ法で検出可能なマイクロスフェアの調製
３００ｍＬの脱塩水が入ったビーカーに、５８ｇの塩化ナトリウム及び２７ｇの酢酸ナトリウムを溶解した。次に、４００ｍＬのグリセロールを添加し、溶液のｐＨを酢酸で５．９〜６．１に調節した。次に、９０ｇのＮ−［トリス−（ヒドロキシメチル）メチル］アクリルアミド、１９．４ｇのアクリル酸ナトリウム及び１０ｇのＮ，Ｎ−メチレン−ビス−アクリルアミドを添加した。水を添加して体積を１Ｌに調節し、このモノマー溶液を５０℃に加熱した。
【０１０６】
別に、２５ｍＬの酸化鉄の懸濁液（フェルカルボトラン−０．５ｍｏｌ  Ｆｅ／Ｌに相当）を濾過した。全てのモノマーが溶解した後、モノマー溶液を濾過し、酸化鉄の濾過溶液を２０ｍＬの７０ｍｇ／ｍＬ過硫酸アンモニウム溶液と共に添加した。得られた溶液を、３ｍＬのＡｒｌａｃｅｌ  ８３（セスキオレイン酸ソルビタン）と４ｍＬのＴＥＭＥＤ（Ｎ，Ｎ，Ｎ’，Ｎ’−テトラメチルエチレンジアミン）とを含有する６０℃、４Ｌのパラフィン油に、撹拌下で素早く注ぎ入れた。
【０１０７】
懸濁液を６０℃で４５分間放置した後、デカンテーションによってマイクロスフェアを回収し、６０℃の水及び生理食塩水で洗浄し、過剰な油を除去した。
【０１０８】
続いて、マイクロスフェアを異なる粒径範囲に篩分けした。続いて、篩分けたマイクロスフェアを生理食塩水中に保管した。図１は、実施例１で得られたマイクロスフェアの粒径分布を示すヒストグラムである。Ｘ軸はマイクロスフェアの粒径を示し、Ｙ軸は所与の粒径ビンのマイクロスフェアの割合（％）を示す。
【０１０９】
実施例１で得られたマイクロスフェアに粒度分析を実施した。図に示すように、実施例１で形成された篩分けしたマイクロスフェアは、約２００μｍの特定の粒度分布に入る。粒度測定実験の結果を表１に示す。
【０１１０】
【表１】
2015517390.tif 000003
【０１１１】
実施例１で得られたマイクロスフェアを、更に、画像解析用コンピュータに接続した顕微鏡を用いて顕微鏡検査した。実施例１の顕微鏡検査結果を図２Ａ及び２Ｂに示す。画像に示されるように、実施例１で形成されたマイクロスフェアは実質的に球形である。
【０１１２】
実施例２−アクリル酸ナトリウムモノマーを使用した更なるＭＲＩ法で検出可能なマイクロスフェアの調製
３００ｍＬの脱塩水が入ったビーカーに、５８ｇの塩化ナトリウム及び２７ｇの酢酸ナトリウムを溶解した。次に、４００ｍＬのグリセロールを添加し、溶液のｐＨを酢酸で５．９〜６．１に調節した。次に、９０ｇのＮ−［トリス−（ヒドロキシメチル）メチル］アクリルアミド、７０ｇのアクリル酸ナトリウム及び１０ｇのＮ，Ｎ−メチレン−ビス−アクリルアミドを添加した。水を添加して体積を１Ｌに調節し、このモノマー溶液を５０℃に加熱した。
【０１１３】
別に、２５ｍＬの酸化鉄の懸濁液（フェルカルボトラン−０．５ｍｏｌ  Ｆｅ／Ｌに相当）を濾過した。全てのモノマーが溶解した後、モノマー溶液を濾過し、酸化鉄の濾過溶液を２０ｍＬの７０ｍｇ／ｍＬ過硫酸アンモニウム溶液と共に添加した。得られた溶液を、３ｍＬのＡｒｌａｃｅｌ  ８３（セスキオレイン酸ソルビタン）と４ｍＬのＴＥＭＥＤ（Ｎ，Ｎ，Ｎ’，Ｎ’−テトラメチルエチレンジアミン）とを含有する６０℃、４Ｌのパラフィン油に、撹拌下で素早く注ぎ入れた。
【０１１４】
懸濁液を６０℃で４５分間放置した後、デカンテーションによってマイクロスフェアを回収し、６０℃の水及び生理食塩水で洗浄し、過剰な油を除去した。
【０１１５】
続いて、マイクロスフェアを異なる粒径範囲に篩分けした。続いて、篩分けしたマイクロスフェアを、等部数のエタノールと水との溶液中に保管した。
【０１１６】
実施例３−薬剤の質量を変えた、実施例２のＭＲＩ法で検出可能なマイクロスフェアの薬剤負荷
実施例２で合成したマイクロスフェアが２ｍＬ入ったバイアル瓶を、生理食塩水溶液（０．９％  ＮａＣｌ）で２回洗浄した。余分な上清を除去し、８ｍＬのドキソルビシン（Ｙｉｃｋ  Ｖｉｃロット番号ＩＦ−ＤＯ−０７１１１６）溶液を各バイアル瓶に添加した。各バイアルに異なる濃度のドキソルビシンを添加し、１本のバイアル瓶には２５ｍｇ、１本には５０ｍｇ、１本には７５ｍｇ、１本には１００ｍｇのドキソルビシンが入るようにした。ドキソルビシンの添加後、バイアル瓶を最初の１０分間、１分毎に撹拌した。１５、３０、４５、６０、９０、１２０及び１８０分後に、各バイアル瓶から１５０μＬの上清試料を採取した。
【０１１７】
上清中のドキソルビシンの濃度を、逆相高速液体クロマトグラフィー（Ｕｐｔｉｓｐｈｅｒｅ  Ｃ１８カラム、１５０ｍｍ×４．６ｍｍ）で分析した。溶出相は、水中に３０％（ｖ／ｖ）のアセトニトリル及び０．１％（ｖ／ｖ）のトリフルオロ酢酸から構成した。ＵＶ検出は、λmax  ４８０ｎｍで実施した。
【０１１８】
負荷効率は、次式を用いて計算した：
【０１１９】
【数１】
2015517390.tif 000004
ここで、時間ｔにおける質量＝時間ｔにおける濃度×時間ｔにおける溶液の体積。
【０１２０】
実験結果を図３に示す。Ｘ軸は、生体材料をドキソルビシン溶液と共にインキュベートした時間を示し、Ｙ軸は、溶液中で生体材料と会合したドキソルビシンの割合（％）を示す。図に示すように、３時間以下で、様々な量の薬剤ドキソルビシンがマイクロスフェアに負荷されている。いくらかの量は、非常に短時間で負荷された。例えば、約８０％以上の負荷が、１５分以下で達成された。
【０１２１】
実施例４−薬剤の質量を変えた、実施例２のＭＲＩ法で検出可能なマイクロスフェアの薬剤負荷及び放出動態
ＭＲＩ法で検出可能なマイクロスフェアの負荷及び放出動態の両方を明らかにするため、実施例２で得られたマイクロスフェアに２５又は５０ｍｇの製薬グレードのドキソルビシンを負荷した。
【０１２２】
実施例２のマイクロスフェアを２ｍＬ含有するバイアル瓶から余分な上清を除去し、８ｍＬのドキソルビシン（Ａｄｒｉｂｌａｓｔｉｎ、Ｐｆｉｚｅｒ、ロット番号８ＰＬ００７−Ｈ）溶液を各バイアル瓶に添加した。ドキソルビシンの添加後、バイアル瓶を最初の１０分間、１分毎に撹拌した。１５、３０、４５、６０、９０及び１２０分後に、各バイアル瓶から１００μＬの上清試料を採取した。
【０１２３】
上清中のドキソルビシンの濃度を、逆相高速液体クロマトグラフィー（ＹＭＣ  Ｃ１８カラム、２５０ｍｍ×４．６ｍｍ）で分析した。溶出相は、５４％（ｖ／ｖ）の水、２９％（ｖ／ｖ）のアセトニトリル、１７％（ｖ／ｖ）のメタノール、２ｍＬ／Ｌのリン酸及び１ｇ／Ｌのドデシル硫酸ナトリウムからなっていた（ｐＨは３．６に調節）。ＵＶ検出は、λmax  ４８０ｎｍで実施した。
【０１２４】
負荷効率は、次式を用いて計算した：
【０１２５】
【数２】
2015517390.tif 000005
ここで、時間ｔにおける質量＝時間ｔにおける濃度×時間ｔにおける溶液の体積。
【０１２６】
図４は、この実験の負荷挙動を示し、これは実施例３のデータを裏付ける。Ｘ軸は、生体材料をドキソルビシン溶液と共にインキュベートした時間を示し、Ｙ軸は、溶液中で生体材料と会合したドキソルビシンの割合（％）を示す。
【０１２７】
透析膜モデルを使用して、マイクロスフェアからのドキソルビシン放出の経時変化を分析した。このモデルは、塞栓の測定の際の、脈管構造からの圧力及び流量をシミュレートしないものの、インビボでの塞栓は血流を妨げ、薬剤放出は拡散現象により生じることから、薬剤放出の測定には適したモデルである。
【０１２８】
生分解性マイクロスフェアからのペプチドの放出を試験した透析実験で過去に得られた結果は、抽出法を用いた実験で得られたデータよりもインビボでの放出の開始及び持続の予測に優れたが、全体的なインビトロでの放出速度は、予測されたインビボでの放出よりもやや遅かった（Ｊ  Ｗ  Ｋｏｔａｎｓｋｉ，Ｐ．Ｐ．ＤｅＬｕｃａ，ＡＡＰＳ  ＰｈａｒＳｃｉＴｅｃｈ，２０００，ａｒｔｉｃｌｅ  ４参照、この文献の全体を参照により本明細書に援用する）。本実施例のマイクロスフェアは非分解性マイクロスフェアであり、透析モデルは、インプラントされたマイクロスフェアの塞栓処理後の放出挙動をシミュレートするのに最も適していることが見出された。図５Ａ及び５Ｂは、代表的な透析膜モデル実験の模式図を示す。
【０１２９】
この研究は室温で実施した。実施例２で得られた薬剤負荷したＭＲＩ法で検出可能なマイクロスフェア２ｍＬを、３ｍＬの透析膜（Ｓｐｅｃｔｒａ  Ｐｏｒ透析膜−ＭＷＣＯ  １００，０００Ｄａ）に導入し、これを続いて２５０ｍＬの生理食塩水を満たした２５０ｍＬメスシリンダーに入れた。約１５０μＬの生理食塩水溶液を、この２５０ｍＬのリザーバから定期的にサンプリングし、薬剤含有量を実施例３に記載の通りにＨＰＬＣによって分析した。実験結果を図６に示す。Ｘ軸は、生体材料を透析した時間を示し、Ｙ軸は、生体材料から放出された、もともと生体材料と会合していたドキソルビシンの割合（％）を示す。
【０１３０】
実施例５−ビニルスルホネートモノマーを使用したＭＲＩ法で検出可能なマイクロスフェアの調製
３００ｍＬの脱塩水が入ったビーカーに、５８ｇの塩化ナトリウム及び２７ｇの酢酸ナトリウムを溶解した。次に、４００ｍＬのグリセロールを添加し、溶液のｐＨを酢酸で５．９〜６．１に調節した。次に、９０ｇのＮ−［トリス−（ヒドロキシメチル）メチル］アクリルアミド、２６．８ｇのビニルスルホン酸ナトリウム及び１０ｇのＮ，Ｎ−メチレン−ビス−アクリルアミドを添加した。水を添加して体積を１Ｌに調節し、このモノマー溶液を５０℃に加熱した。
【０１３１】
別に、２５ｍＬの酸化鉄の懸濁液（フェルカルボトラン−０．５ｍｏｌ  Ｆｅ／Ｌに相当）を濾過した。全てのモノマーが溶解した後、モノマー溶液を濾過し、この酸化鉄の濾過溶液を２０ｍＬの７０ｍｇ／ｍＬ過硫酸アンモニウム溶液と共に添加した。得られた溶液を、３ｍＬのＡｒｌａｃｅｌ  ８３（セスキオレイン酸ソルビタン）と４ｍＬのＴＥＭＥＤ（Ｎ，Ｎ，Ｎ’，Ｎ’−テトラメチルエチレンジアミン）とを含有する６０℃、４Ｌのパラフィン油に、撹拌下で素早く注ぎ入れた。
【０１３２】
懸濁液を６０℃で４５分間放置した後、デカンテーションによってマイクロスフェアを回収し、６０℃の水及び生理食塩水で洗浄し、過剰な油を除去した。
【０１３３】
続いて、マイクロスフェアを異なる粒径範囲に篩分けした。続いて、篩分けたマイクロスフェアを生理食塩水中に保管した。図７は、実施例５で得られたマイクロスフェアの粒度分布を示すヒストグラムである。Ｘ軸はマイクロスフェアの粒径を示し、Ｙ軸は所与の粒径ビンのマイクロスフェアの割合（％）を示す。
【０１３４】
実施例５で得られたマイクロスフェアに粒度分析を実施した。図に示すように、実施例５で形成された篩分けしたマイクロスフェアは、約１００μｍ〜約３００μｍの特定の粒度分布に入る。粒度測定実験の結果を表２に示す。
【０１３５】
【表２】
2015517390.tif 000006
【０１３６】
実施例５で得られたマイクロスフェアを、更に、画像解析用コンピュータに接続した顕微鏡を用いて顕微鏡検査した。実施例５の顕微鏡検査結果を図８Ａ、８Ｂ、８Ｃ及び８Ｄに示す。画像に示されるように、実施例５で形成されたマイクロスフェアは実質的に球形である。
【０１３７】
実施例６−ＡＭＰＳモノマーを使用したＭＲＩ法で検出可能なマイクロスフェアの調製
３００ｍＬの脱塩水が入ったビーカーに、５８ｇの塩化ナトリウム及び２７ｇの酢酸ナトリウムを溶解した。次に４００ｍＬのグリセロールを添加した。次に、９０ｇのＮ−［トリス−（ヒドロキシメチル）メチル］アクリルアミド、４２．７ｇのＡＭＰＳ及び１０ｇのＮ，Ｎ−メチレン−ビス−アクリルアミドを添加した。水を添加して体積を１Ｌに調節し、このモノマー溶液を５０℃に加熱した。
【０１３８】
別に、２５ｍＬの酸化鉄の懸濁液（フェルカルボトラン−０．５ｍｏｌ  Ｆｅ／Ｌに相当）を濾過した。全てのモノマーが溶解した後、溶液のｐＨを水酸化ナトリウムで５．９〜６．１に調節した。モノマー溶液を濾過し、この酸化鉄の濾過溶液を２０ｍＬの７０ｍｇ／ｍＬ過硫酸アンモニウム溶液と共に添加した。得られた溶液を、３ｍＬのＡｒｌａｃｅｌ  ８３（セスキオレイン酸ソルビタン）と４ｍＬのＴＥＭＥＤ（Ｎ，Ｎ，Ｎ’，Ｎ’−テトラメチルエチレンジアミン）とを含有する６０℃、４Ｌのパラフィン油に、撹拌下で素早く注ぎ入れた。
【０１３９】
懸濁液を６０℃で４５分間放置した後、デカンテーションによってマイクロスフェアを回収し、６０℃の水及び生理食塩水で洗浄し、過剰な油を除去した。
【０１４０】
続いて、マイクロスフェアを異なる粒径範囲に篩分けした。続いて、篩分けたマイクロスフェアを生理食塩水中に保管した。図９は、実施例６で得られたマイクロスフェアの粒度分布を示すヒストグラムである。Ｘ軸はマイクロスフェアの粒径を示し、Ｙ軸は所与の粒径ビンのマイクロスフェアの割合（％）を示す。
【０１４１】
実施例６で得られたマイクロスフェアに粒度分析を実施した。図に示すように、実施例６で形成された篩分けしたマイクロスフェアは、約１００μｍ〜約３００μｍの特定の粒度分布に入る。粒度測定実験の結果を表３に示す。
【０１４２】
【表３】
2015517390.tif 000007
【０１４３】
実施例６で得られたマイクロスフェアを、更に、画像解析用コンピュータに接続した顕微鏡を用いて顕微鏡検査した。実施例６の顕微鏡検査結果を図１０Ａ及び１０Ｂに示す。画像に示されるように、実施例６で形成されたマイクロスフェアは実質的に球形である。
【０１４４】
実施例７−ＣＥＡモノマーを使用したＭＲＩ法で検出可能なマイクロスフェアの調製
３００ｍＬの脱塩水が入ったビーカーに、５８ｇの塩化ナトリウム及び２７ｇの酢酸ナトリウムを溶解した。次に４００ｍＬのグリセロールを添加した。次に、９０ｇのＮ−［トリス−（ヒドロキシメチル）メチル］アクリルアミド、２９．７ｇのＣＥＡ及び１０ｇのＮ，Ｎ−メチレン−ビス−アクリルアミドを添加した。水を添加して体積を１Ｌに調節し、このモノマー溶液を５０℃に加熱した。
【０１４５】
別に、２５ｍＬの酸化鉄の懸濁液（フェルカルボトラン−０．５ｍｏｌ  Ｆｅ／Ｌに相当）を濾過した。全てのモノマーが溶解した後、溶液のｐＨを水酸化ナトリウム及び酢酸で５．９〜６．１に調節した。モノマー溶液を濾過し、酸化鉄の濾過溶液を２０ｍＬの７０ｍｇ／ｍＬ過硫酸アンモニウム溶液と共に添加した。得られた溶液を、３ｍＬのＡｒｌａｃｅｌ  ８３（セスキオレイン酸ソルビタン）と４ｍＬのＴＥＭＥＤ（Ｎ，Ｎ，Ｎ’，Ｎ’−テトラメチルエチレンジアミン）とを含有する６０℃、４Ｌのパラフィン油に、撹拌下で素早く注ぎ入れた。
【０１４６】
懸濁液を６０℃で４５分間放置した後、デカンテーションによってマイクロスフェアを回収し、６０℃の水及び生理食塩水で洗浄し、過剰な油を除去した。
【０１４７】
続いて、マイクロスフェアを異なる粒径範囲に篩分けした。続いて、篩分けたマイクロスフェアを生理食塩水中に保管した。図１１は、実施例７で得られたマイクロスフェアの粒度分布を示すヒストグラムである。Ｘ軸はマイクロスフェアの粒径を示し、Ｙ軸は所与の粒径ビンのマイクロスフェアの割合（％）を示す。
【０１４８】
実施例７で得られたマイクロスフェアに粒度分析を実施した。図に示すように、実施例７で形成された篩分けしたマイクロスフェアは、約１００μｍ〜約３００μｍの特定の粒度分布に入る。粒度測定実験の結果を表４に示す。
【０１４９】
【表４】
2015517390.tif 000008
【０１５０】
実施例７で得られたマイクロスフェアを、更に、画像解析用コンピュータに接続した顕微鏡を用いて顕微鏡検査した。実施例９の顕微鏡検査結果を図１２Ａ及び１２Ｂに示す。画像に示されるように、実施例７で形成されたマイクロスフェアは実質的に球形である。
【０１５１】
実施例８−実施例１、５、６及び７のＭＲＩ法で検出可能なマイクロスフェアの薬剤（ドキソルビシン）負荷
実施例１、５、６及び７で合成したマイクロスフェアを２ｍＬ含有するバイアル瓶から余分な上清を除去し、８ｍＬのドキソルビシン（Ａｄｒｉｂｌａｓｔｉｎ、Ｐｆｉｚｅｒ、５０ｍｇ）溶液を各バイアル瓶に添加した。ドキソルビシンの添加後、バイアル瓶を最初の１０分間、１分毎に撹拌した。１５、３０、４５、６０、９０及び１２０分後に、各バイアル瓶から１００μＬの上清試料を採取した。
【０１５２】
上清中のドキソルビシンの濃度を、実施例４に記載の手順に従って分析した。実験結果を図１３に示す。Ｘ軸は、生体材料をドキソルビシン溶液と共にインキュベートした時間を示し、Ｙ軸は、溶液中で生体材料と会合したドキソルビシンの割合（％）を示す。
【０１５３】
実施例９−実施例１、５、６及び７のＭＲＩ法で検出可能なマイクロスフェアの薬剤（ドキソルビシン）放出
この研究は室温で実施した。実施例８で得られた薬剤負荷したＭＲＩ法で検出可能なマイクロスフェア２ｍＬを（２時間の負荷後に）、ビーカー内の５００ｍＬの生理食塩水及び１０ｍＭのＭＥＳ（モルホリノエタンスルホン酸）に入れた。約１００μＬの上清を定期的にサンプリングし、薬剤含有量を実施例８に記載の通りにＨＰＬＣによって分析した。
【０１５４】
放出を、次式を用いて計算した：
【０１５５】
【数３】
2015517390.tif 000009
ここで、時間ｔにおける質量＝時間ｔにおける濃度×時間ｔにおける溶液の体積。
【０１５６】
実験結果を図１４に示す。Ｘ軸は、生体材料を透析した時間を示し、Ｙ軸は、生体材料から放出された、もともと生体材料と会合していたドキソルビシンの割合（％）を示す。
【０１５７】
実施例１０−実施例１、５、６及び７のＭＲＩ法で検出可能なマイクロスフェアの薬剤（イリノテカン）負荷
実施例１、５、６及び７で合成したマイクロスフェアを２ｍＬ含有するバイアル瓶から余分な上清を除去し、５ｍＬのイリノテカン（Ｃａｍｐｔｏ、Ｐｆｉｚｅｒ、１００ｍｇ）溶液を各バイアル瓶に添加した。イリノテカンの添加後、バイアル瓶を最初の１０分間、１分毎に撹拌した。１５、３０、４５、６０、９０及び１２０分後に、各バイアル瓶から１００μＬの上清試料を採取した。
【０１５８】
上清中のイリノテカンの濃度を、逆相高速液体クロマトグラフィー（Ｕｐｔｉｓｐｈｅｒｅ  ＣＮ  Ｉｎｔｅｒｃｈｉｍカラム、２５０ｍｍ×４．０ｍｍ）で分析した。溶出相は、７０％（ｖ／ｖ）の水（０．１％のＴＦＡ（トリフルオロ酢酸）含有）及び３０％（ｖ／ｖ）のアセトニトリルからなった。ＵＶ検出は、λmax  ２７５ｎｍで実施した。
【０１５９】
負荷効率は、実施例８と同じ式を用いて計算した。
【０１６０】
実験結果を図１５に示す。Ｘ軸は、生体材料をイリノテカン溶液と共にインキュベートした時間を示し、Ｙ軸は、溶液中で生体材料と会合したイリノテカンの割合（％）を示す。
【０１６１】
実施例１１−実施例１、５、６及び７のＭＲＩ法で検出可能なマイクロスフェアの薬剤（イリノテカン）放出動態
透析膜モデルを用いて、実施例４と同様に、マイクロスフェアからのイリノテカンの放出の経時変化を分析した。
【０１６２】
この研究は室温で実施した。実施例１、５、６及び７で得られた薬剤負荷したＭＲＩ法で検出可能なマイクロスフェア２ｍＬを、１２ｍＬの透析膜（Ｓｌｉｄｅ−Ａ−Ｌｙｚｅｒ、Ｔｈｅｒｍｏ  Ｆｉｓｈｅｒ−ＭＷＣＯ  ２０，０００Ｄａ）に入れ、続いてこれを５００ｍＬの生理食塩水を満たした６００ｍＬ目盛付ビーカーに、低速撹拌下で加えた。約１００μＬの生理食塩水溶液を、この５００ｍＬのリザーバから定期的にサンプリングし、薬剤含有量を実施例１０に記載の通りにＨＰＬＣによって分析した。
【０１６３】
放出を、実施例９と同じ式を用いて計算した。
【０１６４】
実験結果を図１６に示す。Ｘ軸は、生体材料を透析した時間を示し、Ｙ軸は、生体材料から放出された、もともと生体材料と会合していたイリノテカンの割合（％）を示す。
【０１６５】
本発明の基礎となる原理から逸脱することなく上記の実施形態の細部に多数の変更を加えることができることは当業者には明らかであろう。したがって、本発明の範囲は、以下の請求項によってのみ決定されるべきである。
【図１】
2015517390.tif 000010
【図２Ａ】
2015517390.tif 000011
【図２Ｂ】
2015517390.tif 000012
【図３】
2015517390.tif 000013
【図４】
2015517390.tif 000014
【図５Ａ】
2015517390.tif 000015
【図５Ｂ】
2015517390.tif 000016
【図６】
2015517390.tif 000017
【図７】
2015517390.tif 000018
【図８Ａ】
2015517390.tif 000019
【図８Ｂ】
2015517390.tif 000020
【図８Ｃ】
2015517390.tif 000021
【図８Ｄ】
2015517390.tif 000022
【図９】
2015517390.tif 000023
【図１０Ａ】
2015517390.tif 000024
【図１０Ｂ】
2015517390.tif 000025
【図１１】
2015517390.tif 000026
【図１２Ａ】
2015517390.tif 000027
【図１２Ｂ】
2015517390.tif 000028
【図１３】
2015517390.tif 000029
【図１４】
2015517390.tif 000030
【図１５】
2015517390.tif 000031
【図１６】
2015517390.tif 000032
【国際調査報告】
2015517390.tif 000033
2015517390.tif 000034
2015517390.tif 000035
2015517390.tif 000036